"めっき処理された鋼帯を素材とし、フランジ用鋼帯の表面にウエブ用鋼帯がT字継ぎ手にて溶接された溶接形鋼の製造方法であって、フランジ用鋼帯のウエブと接合される領域の一部或いは全部の範囲のめっき層の一部或いは下地の鋼材を含むめっき層全部を溶接前に除去した後に、前記フランジ用鋼帯の表面にウエブ用鋼帯をT字状に当接し、その後に高周波溶接することを特徴とする溶接形鋼の製造方法。めっき層を除去する手段として、バイトを用いた切削法を採用する請求項1に記載の溶接形鋼の製造方法。素材鋼帯として、少なくともAl:40~100質量、Mg:10~40質量を含む溶融Zn‐Al‐Mg合金めっき層で被覆されたものを用いる請求項1又は2に記載の溶接形鋼の製造方法。それぞれアンコイラーより巻き出された、フランジ用鋼帯とウエブ用鋼帯を走行させながら連続的にT字継ぎ手にて高周波溶接することにより溶接形鋼を製造する装置であって、アンコイラーより下流に配置されたルーパーより下流かつ高周波溶接用の圧接ロールよりも上流側の範囲内に、フランジ用鋼帯に対して、当該フランジ用鋼帯がその表面に垂直な方向へ移動振動することを防止するための押さえロール或いは押えパッドと、該押さえロール或いは押えパッドにより拘束された前記フランジ用鋼帯のウエブとの接合面のめっき層を除去するための切削バイトが設けられていることを特徴とする溶接形鋼の製造装置。めっきのない鋼帯をフランジ及びウエブに使用した際のビードは長手方向に比較的均一な形状を呈しており、美観や補修塗料の付きまわりに関して、何ら問題はない。しかしながら、フランジ及びウエブにめっき鋼帯を用いた場合、溶接ビード形状が長手方向に変動し、凹凸の目立つビード形状となりやすい。特にめっき層がAlやMgを含んだ低融点のZn系合金のめっき鋼板の場合に顕著である。また、このような問題はめっき付着量の増大に伴って顕著になる。このような凹凸のあるビードは外観が劣り取扱の際に邪魔になる上、補修塗料の付きまわりが悪く一部に塗料が乗らない部分が発生するため、ビード部の耐食性が劣るという問題もある。しかも、ビードを潰してその形状を矯正するにあたっても、矯正前のビード形状が不安定な場合、目標とする平滑な外観を得ることができない。本発明は、このような問題点を解消するために案出されたものであり、めっき鋼帯を素材として高周波抵抗溶接によって溶接形鋼を製造する際に、めっきに起因する溶接部外観の低下などがない溶接形鋼を効率的に製造する方法を提供することを目的とする。本発明の溶接形鋼の製造方法は、その目的を達成するため、めっき処理された鋼帯を素材とし、フランジ用鋼帯の表面にウエブ用鋼帯がT字継ぎ手にて溶接された溶接形鋼の製造方法であって、フランジ用鋼帯のウエブと接合される領域の一部或いは全部の範囲のめっき層の一部或いは下地の鋼材を含むめっき層全部を溶接前に除去した後に、前記フランジ用鋼帯の表面にウエブ用鋼帯をT字状に当接し、その後に高周波溶接することを特徴とする。めっき層を除去する手段としては、バイトを用いた切削法を採用することが好ましい。素材鋼帯としては、少なくともAl:40~100質量、Mg:10~40質量を含む溶融Zn‐Al‐Mg合金めっき層で被覆されたものが好ましい。本発明の溶接形鋼の製造装置は、それぞれアンコイラーより巻き出された、フランジ用鋼帯とウエブ用鋼帯を走行させながら連続的にT字継ぎ手にて高周波溶接することにより溶接形鋼を製造する装置であって、アンコイラーより下流に配置されたルーパーより下流かつ高周波溶接用の圧接ロールよりも上流側の範囲内に、フランジ用鋼帯に対して、当該フランジ用鋼帯がその表面に垂直な方向へ移動振動することを防止するための押さえロール或いは押えパッドと、該押さえロール或いは押えパッドにより拘束された前記フランジ用鋼帯のウエブとの接合面のめっき層を除去するための切削バイトが設けられていることを特徴とする。本発明により、めっき鋼帯を高周波抵抗溶接して製造した形鋼であっても、溶接ビード形状が良好な製品を得ることができる。また、耐食性向上を目的にめっきの付着量を増大させたり、或いはめっき層がAlやMgを添加したZn-Al-Mg合金であっても、ビード形状の悪化を招くことがないことから、従来よりも耐食性に優れた溶接形鋼を製造することが可能となる。本発明者らは、めっき鋼帯を素材として高周波抵抗溶接によって溶接形鋼を製造する際に、めっき層が厚くなると、或いはAlやMgを含んだ低融点のZn系合金がめっきされた鋼帯を用いたときに、ビード形状が不安定となって、溶接部の外観が低下しやすい原因と対策について鋭意検討を重ねてきた。まず、めっき鋼板において高周波抵抗溶接のビード形状が不安定となる原因として、通電経路となる鋼板表面において鋼材よりも融点の低いめっき層が溶融し安定した電流が供給されなくなること、及び溶接点近傍の溶融した金属の粘度表面張力等の物性がめっき金属の混入の影響を受けることなどが推定される。そこで、めっき鋼板において高周波抵抗溶接のビード形状を改善するためには、フランジ用鋼帯の接合部の一部或いは全てのめっき層を除去することが効果的であるとの結論に至った。すなわち、めっき処理された鋼帯を素材とし、フランジ用鋼帯の表面にウエブ用鋼帯がT字継ぎ手にて溶接された溶接形鋼を高周波溶接により製造する際に、フランジ用鋼帯のウエブと接合される領域の一部或いは全部の範囲のめっき層の一部或いは下地の鋼材を含むめっき層全部を溶接前に除去した後に高周波溶接することで、めっき層に起因する前記問題点を軽減できることを見出した。以下にその詳細を説明する。本発明を実施するための形態について、図2を用いて詳細に説明する。図2は本発明の溶接H形鋼の製造装置に組み込まれたフランジのめっき除去装置の概略図である。フランジがウエブと接合する部分のめっきを除去するための切削用バイト8と、フランジ用鋼帯がその表面に垂直な方向に変位するのを防止するための押えパッド9a,9bよりなるめっき除去装置を、溶接H形鋼製造装置の前段のアンコイラーより下流に配置されたルーパー図2左側方向、図示せずと溶接のための圧接ロール6との間の任意の位置に設けている。その他この間には溶接に備えてウエブ用鋼帯のエッジ形状を調整するためのウエブエッジプリアプセットロール3等が配置されるが、それらと本めっき除去装置の配置には特に制約はない。なお、上記態様ではめっき層を除去するためにバイトを用いて切削除去しているが、除去手段としては、バイトによる切削に限らず、例えば砥石による研削除去、TIGアークやその他の高エネルギー密度熱源による蒸発除去等、他の手段を採用してもよい。このような構成の溶接H形鋼製造装置において、装置後段に配置されたプルアウトロール図2右側方向、図示せずにより形鋼が一定速度で駆動され溶接装置によりフランジとウエブが連続的に溶接される。めっき除去装置においては押えパッド9a,9bで上下方向への変位が規制された状態でフランジ用鋼帯2がパッドと摺動しながら一定速度で送られる。押えパッド9a,9aにより鋼帯表面の位置が規制されており、切削バイト8をフランジ用鋼帯2の表面に押し付けてさらに食い込ませることによりめっき層或いはめっき層とその下地の鋼材の一部が切削クズ10となって除去される。切削クズ10はその形態連続クズ、或いは細かく分断した切り粉状に応じた手段で装置外に排除される。めっきが除去された部分の幅は、ウエブ用鋼帯1とフランジ用鋼帯2の接合面の幅の一部或いは全部とし、ウエブ用鋼帯1の素材厚みのおおよそ1倍~2倍の範囲が適正である。1倍未満ではめっきの除去量が少なく十分な効果が得られない。2倍を超えると、接合面の両側に生じる溶接ビードよりさらに外側の領域までめっき層が除去されるため、補修方法によっては耐食性の低下を招くおそれがある。めっき層の厚み方向の除去量については、ビード形状を改善する効果を最大限発揮させるためには可能な限りめっき層全部を除去することが好ましくめっき層を確実に除去するために鋼素地の一部も含んで切削することが好ましいが、切削バイトの負荷や切削クズの処理のための負荷を軽減させるためにある程度のビード形状改善効果が得られる範囲で一部のめっき層を残留させても良い。なお、本発明の溶接形鋼を製造するに当たっては、素材めっき鋼帯としては、多用されているZn系のめっき鋼帯でもよいが、より耐食性に優れ、疵が付き難い硬質なZn-Al-Mg系の合金めっき鋼帯を用いることが好ましい。さらには、少なくともAl:40~100質量、Mg:10~40質量を含む溶融Zn‐Al‐Mg合金めっきが施された鋼帯を用いることが好ましい。Mgは、めっき層の最表層にMgを含むZn系腐食生成物を形成させ、めっき層中のAlとともに水分を含む環境下においてめっき層の腐食速度を減少させる効果がある。また、めっき層中にZn-Mg系の金属間化合物を形成させてめっき層を硬質化させるという効果もある。Alは、めっき層中のZn,MgがMgを含むZn系腐食生成物を形成するのに対し、めっき層中のAlは固着性の極めて強いZn-Al系腐食生成物を形成し、耐食性の向上に寄与する。含有させたAl,Mgの前記効果を効率的に発揮させるためには、Al:40~100質量、Mg:10~40質量を含有した合金めっきが施された鋼帯を用いることが好ましい。他に、微量のTiやBを、或いは希土類元素,Y,Zr,Siのような易酸化性元素を含むものであってもよい。TiやBを含ませたものとすることにより、表面外観を害するZn11Mg2相の生成を抑制して表面外観に優れた溶接形鋼を提供することができる。また、前記した易酸化性元素を含ませたものとすることにより、めっき鋼板に生じやすいめっき層の表面光沢劣化なる現象が抑制された溶接形鋼を提供することができる。これらの効果を効率的に発揮させるためには、Tiは0.001~0.1質量、Bは0.0005~0.045質量、易酸化性元素は0.005~2.0質量の範囲で含まれたものとすることが好ましい。実施例1;めっき付着量130g/m2片面換算の溶融亜鉛めっき鋼板よりなるウエブ材板厚32mm、幅147mm1条及びフランジ材板厚45mm、幅100mm2条をアンコイラーより引き出してスパイラルルーパーを経た後、上下に所定の間隔を保ってそれぞれ水平に配置されたフランジ材の中間に垂直に立てたウエブ材をフランジ材との間に隙間を設けて配置し約15m/分の速度で通板した。水平に配置された2枚のフランジ材のそれぞれを上下より樹脂製のパッドで挟み込み、ウエブ材側のパッドのフランジ材幅方向中央に設けた切り欠きより刃幅55mmの突っ切りバイトをフランジ材の表面に押し当ててめっき層を切除した。めっき層の厚み約20μmに対してバイトの切り込み量を約25μmとし、フランジ中央部のめっき層を幅約55mmにわたって除去した。引き続いてプリアプセットロールによりウエブ材を幅方向に圧下してウエブ材の端面形状を成形した後、高周波抵抗溶接によりウエブ材との接合面のめっき層が除去された2枚のフランジとウエブ材を接合した後所定の長さに切断し、引き続いて溶接ビード及び給電チップとの接触部分に補修塗装を施し溶接H形鋼を得た。得られた溶接形鋼の溶接ビードは良好な外観を呈しており、スパッタの付着も認められなかった。実施例2;めっき付着量230g/m2片面換算の溶融Zn‐6Al‐3Mg合金めっき鋼板よりなるウエブ材板厚32mm、幅147mm1条及びフランジ材板厚45mm、幅100mm2条をアンコイラーより引き出してスパイラルルーパーを経た後、上下に所定の間隔を保ってそれぞれ水平に配置されたフランジ材の中間に垂直に立てたウエブ材をフランジ材との間に隙間を設けて配置し約15m/分の速度で通板した。水平に配置された2枚のフランジ材のそれぞれを上下より樹脂製のパッドで挟み込み、ウエブ材側のパッドのフランジ材幅方向中央に設けた切り欠きより刃幅9mmの突っ切りバイトをフランジ材の表面に押し当ててめっき層を切除した。めっき層の厚み約38μmに対してバイトの切り込み量を約20μmとし、フランジ中央部のめっき層の一部を幅約9mmにわたって除去した。引き続いてプリアプセットロールによりウエブ材を幅方向に圧下してウエブ材の端面形状を成形した後、高周波抵抗溶接によりウエブ材との接合面のめっき層の一部が除去された2枚のフランジとウエブ材を接合した後所定の長さに切断し、引き続いて溶接ビード及び給電チップとの接触部分に補修塗装を施し溶接H形鋼を得た。得られた溶接形鋼の溶接ビードは従来のめっき付着量90g/m2片面換算の溶接形鋼の溶接ビードと同等以上の良好な外観を呈しており、スパッタの付着も極めて少なかった。"